ФРИКЦИОННЫЙ ПРИВОДНОЙ РЕМЕНЬ

1. Фрикционный приводной ремень, который формуется из резиновой смеси и содержит заделанный в нее корд, который идет в продольном направлении ремня, в котором,
по меньшей мере, часть резины, окружающей корд, получается при вулканизации резиновой смеси, которая содержит эластомер с высокой вязкостью и эластомер с низкой вязкостью и содержит модифицированное полиамидное микроволокно,
и эластомером с высокой вязкостью является, по меньшей мере, один эластомер, выбранный из группы, состоящей из сополимеров этилен-пропилен и терполимеров этилен-пропилен-диен, и эластомер с низкой вязкостью имеет более низкую вязкость по Муни при 125°C, чем эластомер с высокой вязкостью.
2. Фрикционный приводной ремень по п. 1, в котором вязкость по Муни при 125°C эластомера с низкой вязкостью составляет менее или равно 10.
3. Фрикционный приводной ремень по п. 1, в котором вязкость по Муни при 125°C эластомера с высокой вязкостью составляет более или равно 50.
4. Фрикционный приводной ремень по п. 1, в котором, по меньшей мере, в части резины количество полиамидных волокон модифицированного полиамидного микроволокна составляет не менее 10 мас.ч. на 100 мас.ч. эластомеров.
5. Фрикционный приводной ремень по п. 1, в котором массовое отношение эластомера с высокой вязкостью к эластомеру с низкой вязкостью составляет от 95:5 до 50:50.
6. Фрикционный приводной ремень по п. 1, в котором эластомером с низкой вязкостью является, по меньшей мере, один эластомер, выбранный из группы, состоящей из сополимеров этилен-пропилен и терполимеров этилен-пропилен-диен.
7. Фрикционный приводной ремень по п. 6, в котором массовое отношение эластомера с высокой вязкостью к эластомеру с низкой вязкостью составляет от 70:30 до 50:50.
8. Фрикционный приводной ремень по п. 1, в котором фрикционный приводной ремень содержит клеевую часть резины, которая содержит модифицированное полиамидное микроволокно и формуется при вулканизации резиновой смеси, и корд заделывается в клеевую часть резины.
9. Фрикционный приводной ремень по п. 8, в котором фрикционный приводной ремень дополнительно содержит компрессионную часть резины, предусмотренную под клеевой частью резины.
10. Фрикционный приводной ремень по п. 8, в котором компрессионная часть резины содержит короткое волокно, ориентированное в направлении ширины ремня.
11. Фрикционный приводной ремень по п. 9, в котором
клеевая часть резины состоит из верхнего слоя, составляющего верхнюю сторону, и нижнего слоя, составляющего нижнюю сторону, которые расположены вокруг корда,
причем каждый из верхнего слоя и нижнего слоя содержит модифицированное полиамидное микроволокно и формуется при вулканизации резиновой смеси, и
модифицированное полиамидное микроволокно, содержащееся в верхнем слое, ориентировано в направлении ширины ремня, тогда как модифицированное полиамидное микроволокно, содержащееся в нижнем слое, ориентировано в продольном направлении ремня.
12. Фрикционный приводной ремень по п. 1, в котором модифицированное полиамидное микроволокно получается при связывании полиамидного волокна с матрицей, состоящей из полиолефина, эластомера и сферического диоксида кремния со средним диаметром частиц 1 мкм или менее и влагосодержанием 1000 ч/млн или менее.
13. Способ получения фрикционного приводного ремня, который формуется из резины и содержит заделанный в нее корд, который идет в продольном направлении ремня, включающий:
первую стадию получения резиновой смеси пластицированием модифицированного полиамидного микроволокна, эластомера с высокой вязкостью и эластомера с низкой вязкостью; и
вторую стадию формования резиновой смеси в качестве резины, адгезировавшей к корду, при размещении резиновой смеси вокруг корда с последующей вулканизацией, в котором
эластомером с высокой вязкостью является, по меньшей мере, один эластомер, выбранный из группы, состоящей из сополимеров этилен-пропилен и терполимеров этилен-пропилен-диен, и эластомер с низкой вязкостью имеет более низкую вязкость по Муни при 125°C, чем эластомер с высокой вязкостью.
14. Клеевая резина, предусмотренная для окружения корда, который представляет собой элемент натяжения ремня, в которой,
по меньшей мере, часть клеевой резины получается при вулканизации резиновой смеси, которая содержит эластомер с высокой вязкостью и эластомер с низкой вязкостью и содержит модифицированное полиамидное микроволокно, и
эластомером с высокой вязкостью является, по меньшей мере, один эластомер, выбранный из группы, состоящей из сополимеров этилен-пропилен и терполимеров этилен-пропилен-диен, и эластомер с низкой вязкостью имеет более низкую вязкость по Муни при 125°C, чем эластомер с высокой вязкостью.
15. Резиновая смесь, содержащая модифицированное полиамидное микроволокно, эластомер с высокой вязкостью и эластомер с низкой вязкостью, в которой
эластомером с высокой вязкостью является, по меньшей мере, один эластомер, выбранный из группы, состоящей из сополимеров этилен-пропилен и терполимеров этилен-пропилен-диен, и эластомер с низкой вязкостью имеет более низкую вязкость по Муни при 125°C, чем эластомер с высокой вязкостью.